(57)【要約】【課題】低成形温度を維持するためガラス基板からのアルカリ溶出量が必然的に多くなるガラス基板を用いても、アルカリ溶出を抑制でき、耐久性に優れた低価格・高性能情報記録媒体用基板、及びこれを用いた情報記録媒体を供給すること。【解決手段】アルカリ金属を含む情報記録媒体用ガラス基板を１２０℃から３５０℃の有機酸溶融液に浸漬する。さらに、情報記録媒体用ガラス基板の有機酸への浸漬工程後に、情報記録媒体用ガラス基板表面に残った有機酸溶融液またはその固化物を洗浄除去する。【選択図】　　　　なし【特許請求の範囲】
【請求項１】
アルカリ金属を含む情報記録媒体用ガラス基板を１２０℃から３５０℃の有機酸溶融液に浸漬することを特徴とする情報記録媒体用基板の製造方法。
【請求項２】
有機酸がカルボン酸およびフェノールカルボン酸からなる群から選択されることを特徴とする請求項１に記載の情報記録媒体用基板の製造方法。
【請求項３】
有機酸の沸点が１２０℃以上で、かつ融点が３５０℃以下であることを特徴とする請求項１または２に記載の情報記録媒体用基板の製造方法。
【請求項４】
情報記録媒体用ガラス基板の有機酸への浸漬工程後に、情報記録媒体用ガラス基板表面に残った有機酸溶融液またはその固化物を洗浄除去する工程を備えたことを特徴とする請求項１から３のいずれか一項に記載の情報記録媒体用基板の製造方法。
【請求項５】
情報記録媒体用ガラス基板表面に残った有機酸溶融液またはその固化物を洗浄除去する工程が、２０℃〜１００℃の水または水酸化アルカリ水溶液中で該ガラス基板を処理することを特徴とする請求項４に記載の情報記録媒体用基板の製造方法。
【請求項６】
水酸化アルカリ水溶液が水酸化リチウム（ＬｉＯＨ）、水酸化ナトリウム（ＮａＯＨ）、および水酸化カリウム（ＫＯＨ）からなる群から選択されることを特徴とする請求項５に記載の情報記録媒体用基板の製造方法。
【請求項７】
請求項１から６のいずれか一項に記載の製造方法により製造されることを特徴とする情報記録媒体用基板。
【請求項８】
請求項１から６のいずれか一項に記載の製造方法により製造される情報記録媒体用基板を用いたことを特徴とする情報記録媒体。
【発明の詳細な説明】
【０００１】
【発明の属する技術分野】
本発明は情報記録用基板の製造方法、及び情報記録媒体に関する。
【０００２】
【従来の技術】
近年、磁気ディスクの高密度記録化が進み、それに伴いディジタル信号を記録する磁性層の性能向上のみならず、記録の読み出しを司る磁気ヘッド、更には基板の性能向上が要求されている。このようなニーズに応える手段として基板に関しては、従来から使用されていたアルミニウム基板に代わり、ガラス基板が注目されている。その理由は、小型・高密度化に要求される薄板化が容易であり、また磁気ヘッドの低浮上量化に伴う基板表面の平坦度の確保も容易など、アルミニウム基板に比べガラス基板が高いポテンシャルを有しているためである。
【０００３】
また、ガラスを軟化温度以上で圧力を加え、成形すると容易に円板状の基板が得られる、といったガラスの特質を生かした低コスト基板を作製できる可能性を有していることもガラス基板が注目される理由である。
【０００４】
このような低コストガラス基板を作製する際、成形時に使用する加圧装置や金型の寿命を考えると、成形温度はできるだけ低温が望ましく、このためにはＬｉ，Ｎａ，Ｋなどのアルカリ金属をガラスに添加するのが一般的である。
【０００５】
一方、情報記録媒体からみると、アルカリ金属は磁性層を腐食したり、また表面潤滑層を劣化させる、あるいは表面析出物を生成しヘッドを破壊するなどのデメリットが大きく、このためアルカリ金属の溶出量を極力抑えることが望まれている。
【０００６】
基板からのＬｉ，Ｎａ，Ｋ等のアルカリイオンの溶出を防ぐ方法として、これまでに、
１）硝酸カリウム（ＫＮＯ３）等の溶融液に基板を浸漬してガラス中のＮａ＋イオン等をイオン交換したのち、脱アルカリ金属イオン処理として温水処理し、さらに脱アルカリ金属イオン処理後に２価金属イオンの注入処理として硝酸亜鉛水溶液中に情報記録用ガラス基板を浸漬し、表面改質を行いアルカリ溶出を防ぐ方法（特許第２９４７１３１号公報）、
２）化学強化処理後、または化学強化処理を行わずに、硫酸水素カリウム（ＫＨＳＯ４）や、微量の水を含んだピロ硫酸カリウム（Ｋ２Ｓ２Ｏ７）等の溶融塩にアルカリ元素を含んだ情報記録用ガラス基板を浸漬し、表面改質を行いアルカリ溶出を防ぐ方法（特開２０００−８２２１１号公報等）、
３）化学強化処理後の熱濃硫酸処理をともなわずに基板を温水処理する方法（特開２００２−１５０５４９号公報）等が提案されている。
【０００７】
しかし、１）の方法は処理温度が９５℃と低いために、アルカリ元素の置換が十分に進まず、最近の高密度磁性層に対するアルカリ溶出抑制効果は不十分であるなどの問題があり、２）の方法では３００℃前後の高温での溶融塩中の処理のため、基板表面が荒れたり、また原理的には溶融塩中のＨ２Ｏが重要な役割をするため、高温であるが故に、Ｈ２Ｏの管理が難しいと言ったことからコストアップにつながるという問題点があった。
【０００８】
【発明が解決しようとする課題】
本発明の目的は、低成形温度を維持するためガラス基板からのアルカリ溶出量が必然的に多くなるガラス基板を用いても、アルカリ溶出を抑制でき、耐久性に優れた低価格・高性能情報記録媒体用基板、及びこれを用いた情報記録媒体の供給を目的としている。
【０００９】
【課題を解決するための手段】
本発明の第１の態様は、情報記録媒体用基板の製造方法であって、アルカリ金属を含む情報記録媒体用ガラス基板を１２０℃から３５０℃の有機酸溶融液に浸漬することを特徴とする。
【００１０】
本発明の第２の態様は、前記情報記録媒体用基板の製造方法であって、有機酸がカルボン酸およびフェノールカルボン酸からなる群から選択されることを特徴とする。
【００１１】
本発明の第３の態様は、前記情報記録媒体用基板の製造方法であって、有機酸の沸点が１２０℃以上で、かつ融点が３５０℃以下であることを特徴とする。
【００１２】
本発明の第４の態様は、前記情報記録媒体用基板の製造方法であって、情報記録媒体用ガラス基板の有機酸への浸漬工程後に、情報記録媒体用ガラス基板表面に残った有機酸溶融液またはその固化物を洗浄除去する工程を備えたことを特徴とする。
【００１３】
本発明の第５の態様は、本発明の第４の態様における情報記録媒体用基板の製造方法であって、情報記録媒体用ガラス基板表面に残った有機酸溶融液またはその固化物を洗浄除去する工程が、２０℃〜１００℃の水または水酸化アルカリ水溶液中で該ガラス基板を処理することを特徴とする。
【００１４】
本発明の第６の態様は、本発明の第５の態様における情報記録媒体用基板の製造方法であって、水酸化アルカリ水溶液が水酸化リチウム（ＬｉＯＨ）、水酸化ナトリウム（ＮａＯＨ）、および水酸化カリウム（ＫＯＨ）からなる群から選択されることを特徴とする。
【００１５】
本発明の第７の態様は、情報記録媒体用基板であって、前記情報記録媒体用基板の製造方法により製造されることを特徴とする。
【００１６】
本発明の第８の態様は、情報記録媒体であって、前記情報記録媒体用基板の製造方法により製造される情報記録媒体用基板を用いることを特徴とする。
【００１７】
【発明の実施の形態】
以下、本発明に基づく情報記録媒体用基板およびその製造方法について詳細に説明する。
【００１８】
本発明者らは種々の検討を重ねた結果、次のような知見を得た。即ち、前述した硫酸水素カリウム（ＫＨＳＯ４）や、微量の水分を含んだピロ硫酸カリウム（Ｋ２Ｓ２Ｏ７）等の溶融塩にアルカリ元素を含んだ情報記録用ガラス基板を浸漬し、表面改質を行いアルカリ溶出を防ぐ（特開２０００−８２２１１号公報等）方法や、硝酸亜鉛水溶液中にアルカリ元素を含んだ情報記録用ガラス基板を浸漬し、表面改質を行いアルカリ溶出を防ぐ（特許第２９４７１３１号公報）方法は、共に処理液に含まれている水から生成されるヒドロニウムイオン（Ｈ３Ｏ＋）とガラス基板中のアルカリ元素がイオン交換し、最終的にＨ２Ｏが抜けて、結果的にはガラス中のアルカリ元素とＨが置換することにより、ガラス基板表面を改質し、高温・高湿状態でも、アルカリ元素が表面に析出しにくい状態を作る方法にほかならない。
【００１９】
以下に、更に具体的に述べることにする。アルカリ元素としてＮａを含有したＮａ含有ガラスのネットワーク構造の一部をＮａ−Ｏ−Ｓｉ≡Ｏ３と表記する。第一段階では、上述した処理液中の水から生成されるＨ３Ｏ＋がガラスネットワーク構造中のＮａと置換して、
Ｎａ−Ｏ−Ｓｉ≡Ｏ３　　→　　（Ｈ３Ｏ）−Ｏ−Ｓｉ≡Ｏ３　　（１）
となる。更に、温度によりＨ２Ｏが抜け、（２）式で示すように化学的に安定なシラノール基（Ｓｉ−ＯＨ）が形成される。
（Ｈ３Ｏ）−Ｏ−Ｓｉ≡Ｏ３　　→　　Ｈ−Ｏ−Ｓｉ３≡Ｏ３　　（２）
【００２０】
したがって、アルカリ溶出を防ぐためには、上述したような硫酸水素カリウム（ＫＨＳＯ４）や、ピロ硫酸カリウム（Ｋ２Ｓ２Ｏ７）等の溶融塩などを用いることが本質ではなく、高温の水に晒すことが本質である。更にこの考えを発展させて、（１）、（２）式を経ずに、ＮａとＨの直接置換ができれば、高温で管理が難しいＨ２Ｏを使うことなく、化学的に安定なＨ−Ｏ−Ｓｉ≡Ｏ３を形成することができる。
【００２１】
ＮａとＨの直接置換の可能性がある処理液として、硫酸（Ｈ２ＳＯ４）、硝酸（ＨＮＯ３）などの無機酸が考えられる。本発明者の検討によると、例えば８０℃の硫酸に浸漬するとガラス基板表面にシラノール基が形成され、この結果、アルカリ溶出は抑制されるが、その反面、反応が活性なため、基板表面が荒れ情報記録媒体用ガラス基板としては不適当であった。また逆に、表面粗さを改善しようとして処理温度を下げると、アルカリ溶出の抑制効果も低下してしまう。
【００２２】
以上述べた点を更に検討し、本発明者はＨ供給源として、無機酸より反応がマイルドな有機酸溶融液に着目した。有機酸溶融液は、反応が緩やかなため、表面粗さの悪化を起こさず、しかもアルカリ溶出抑制効果を得るに十分な温度でも安定に使うことのできる処理液であるとの結論に達した。
【００２３】
更に具体的には、有機酸溶融液は充分なアルカリ溶出抑制効果を発現できるように、沸点が１２０℃以上であり、かつ融点が３５０℃以下である、カルボン酸またはフェノールカルボン酸の溶融液を用いることが好ましい。
【００２４】
カルボン酸の例としては、吉草酸Ｃ５Ｈ１０Ｏ２（ペンタン酸）、カプロン酸Ｃ６Ｈ１２Ｏ２（ヘキサン酸）、エナント酸Ｃ７Ｈ１４Ｏ２（ヘプタン酸）、カプリル酸Ｃ８Ｈ１６Ｏ２（オクタン酸）、ペラルゴン酸Ｃ９Ｈ１８Ｏ２（ノナン酸）、カプリン酸Ｃ１０Ｈ２０Ｏ２（デカン酸）、ウンデシル酸Ｃ１１Ｈ２２Ｏ２（ウンデカン酸）、ラウリン酸Ｃ１２Ｈ２４Ｏ２（ドデカン酸）、トリデシル酸Ｃ１３Ｈ２６Ｏ２（トリデカン酸）、ミリスチン酸Ｃ１４Ｈ２８Ｏ２（テトラデカン酸）、ペンタデシル酸Ｃ１５Ｈ３０Ｏ２（ペンタデカン酸）などのモノカルボン酸のほか、琥珀酸ＨＯＯＣ−（ＣＨ２）２−ＣＯＯＨ（ブタン二酸）、グルタル酸ＨＯＯＣ−（ＣＨ２）３−ＣＯＯＨ（ペンタン二酸）、アジピン酸ＨＯＯＣ−（ＣＨ２）４−ＣＯＯＨ（ヘキサン二酸）、ピメリン酸ＨＯＯＣ−（ＣＨ２）５−ＣＯＯＨ（ヘプタン二酸）、スベリン酸ＨＯＯＣ−（ＣＨ２）６−ＣＯＯＨ（オクタン二酸）、アゼライン酸ＨＯＯＣ−（ＣＨ２）７−ＣＯＯＨ（ノナン二酸）、セバシン酸ＨＯＯＣ−（ＣＨ２）８−ＣＯＯＨ（デカン二酸）、マレイン酸Ｃ４Ｈ４Ｏ４（ｃｉｓ−ブテン二酸）、フマル酸Ｃ４Ｈ４Ｏ４（ｔｒａｎｓ−ブテン二酸）等のジカルボン酸が挙げられるがこれらに限定されない。
【００２５】
またフェノールカルボン酸の例としては、サリチル酸Ｃ７Ｈ６Ｏ３（ｏ−ヒドロキシ安息香酸）、オキシフェニル酢酸Ｃ８Ｈ８Ｏ３、α−レゾルシル酸Ｃ７Ｈ６Ｏ４等が挙げられるがこれらに限定されない。
【００２６】
カプロン酸、カプリン酸、琥珀酸、アジピン酸等は温水には溶けるので、アルカリ溶出防止処理後のガラス基板洗浄では温水に浸漬することで、有機酸溶融液残渣、あるいは固化物を除去することが可能である点で特に好ましい。一方、上記有機酸に比べ更に炭素数が多いペンタデカン酸やセバシン酸、あるいはオキシフェニル酢酸は温水には溶けないが、水酸化ナトリウム（ＮａＯＨ）水溶液などの水酸化アルカリ水溶液には可溶であるので、これらも基板洗浄工程で容易に除去可能である。
【００２７】
１．ガラス基板の準備
Ｌｉ，Ｎａ，Ｋ等のアルカリ元素を含有しているガラスカレットを溶融し、重さ約６ｇ、厚さ約８ｍｍ、直径約２３ｍｍの円盤状のガラスを作製し、これを６００℃で成形し、厚さ０．６３５ｍｍ、直径６５ｍｍの円板状のガラス基板を作製した。このガラス基板の中心部に内径２０ｍｍの穴を開け、更に機械的強度を増すために一般的な化学強化を実施した。化学強化はＮａＮＯ３とＫＮＯ３を０．４対０．６の比率で混合した融液中に、３５０〜４００℃で１〜５時間ガラス基板を浸漬することで実施した。その後、純水中で化学強化用溶融液の除去を行い、更にスクラブ洗浄、純水洗浄、ＩＰＡ（イソプロピルアルコール）洗浄を行った。
【００２８】
２．アルカリ溶出防止処理およびその評価法
次いで、ガラス基板表面・端面からのアルカリ溶出防止処理を行うために、上述したような有機酸溶融液にガラス基板を浸漬させた。さらに、必要に応じてガラス基板表面に残った有機酸溶融液またはその固化物を２０℃〜１００℃の水、あるいは水酸化アルカリ水溶液中で洗浄除去する。有機酸処理後のガラス基板からのアルカリ溶出量の評価は、アルカリ溶出防止処理後のガラス基板を、純水を入れたテフロン（登録商標）容器に入れ、８０℃の恒温槽に２４時間放置後、純水に溶出したＬｉ，Ｎａ，Ｋの溶出量をＩＣＰ（誘導結合プラズマ）発光分析で調べた。また、表面状態の評価には原子間力顕微鏡（ＡＦＭ）を用い、微小な表面凹凸を評価した。
【００２９】
上記方法でアルカリ抑制効果があったことが明らかとなったので、これらについて磁性層まで成膜し、磁気記録媒体としての信頼性も確認した。
【００３０】
３．磁気記録媒体
本発明の情報記録媒体の一例として磁気記録媒体について説明する。磁気記録媒体は通常、磁気ディスク用基板上に、下地層、磁性層、保護層、潤滑剤層等を順次積層することにより製造する。
【００３１】
下地層は、その上に成膜する磁性層の成長に影響させて磁性特性を向上させることと、基板からの有害元素（例えばアルカリ金属）の磁性層への拡散を防ぐ目的で形成される層である。Ｃｒ、Ｍｏ、Ｔａ、Ｔｉ、Ｗ、Ｖ、Ｂ、Ａｌ等の非磁性金属あるいはそれらを含む非磁性合金が単層あるいは多層で用いられる。
【００３２】
磁性層の材料に特に制限は無いが、一般的にＣｏＣｒ系、ＣｏＰｒ系、ＣｏＣｒＴａ系等の２〜５元系が単層あるいは非磁性層と組み合わせた多層で使われている。この他、フェライト系や鉄系などの強磁性材料の適用が考えられる。高記憶密度化へ対応する為に、高保磁力であると共に、磁区を微細化する為に粒界に非磁性組成が偏析する様な材料設計もなされている。
【００３３】
保護層は、磁気ヘッドとの接触時の摩擦摩耗や腐蝕性ガスから磁性層を保護する層である。一般的にスパッタ法やＣＶＤ法を用いてＣ膜、Ｃ−Ｎ膜等が用いられる。その他ジルコニア膜やシリカ膜等の硬質セラミック膜でも良く、成膜法も蒸着法の他に有機金属をアルコールで希釈塗布して焼成する所謂ゾル−ゲル法を用いても良い。
【００３４】
潤滑剤層は、磁気ヘッドとの接触時の摩擦摩耗から保護層と共に摩擦抵抗を軽減する層である。一般的にはパーフルオロポリエーテルをフッ素系溶媒で希釈して、ディッピング法やスピンコート法にて、０．１〜０．５ｎｍ程度の膜厚に塗布される。
【００３５】
磁気ディスクに求める機能と信頼性が達成されるならば、上記の下地層、保護層、潤滑剤層の３層は必須ではなく、また基板に磁気記録の機能があれば磁性層も必要ないが、現状では上記４層に機能分離して所定の性能を達成している。
【００３６】
以上、磁気ディスクについて述べてきたが、基板がガラスである他の情報記録媒体にも本発明の基板の製造方法は有効である。
【００３７】
更に具体的な実施例を、以下に説明するが、発明を限定することを意図するものでない。
【００３８】
（実施例１）
ＳｉＯ２　６０モル％、Ｌｉ２Ｏ　１０モル％、Ｎａ２Ｏ　５モル％、ＭｇＯ３モル％、ＣａＯ　８モル％、Ａｌ２Ｏ３　４モル％、Ｂ２Ｏ３　８モル％をベースに、更に複数の微量添加物を加えた粉末を、１２００〜１５００℃で溶融し、ルツボからグラッシーカーボン製の型にこの溶融したガラスを流し込んで、重さ約６ｇ、厚さ約８ｍｍ、直径約２３ｍｍの円盤状のガラスを作製した。この円盤状のガラスを十分冷えない内に、成型用の金型に導入し、ガラスの軟化温度付近に０．２〜０．６ｔ／ｃｍ２で、３分間加圧した。この操作により、直径６５ｍｍ、厚さ０．６３５ｍｍの円板状のガラス板を得ることができた。次いで、このガラス板の中心部に直径２０ｍｍの穴を開けた。更に、この円板の抗折強度を確保するために、化学強化を実施した。具体的な化学強化の処理条件は、重量比でＮａＮＯ３：ＫＮＯ３＝２：３の比率で混ぜた硝酸塩を、３７０℃で溶融させ、この融液に穴開け加工を施したガラス板を２時間浸漬するものである。
【００３９】
次いで、化学強度を終えたガラス板を洗浄・乾燥後、アジピン酸（（ＣＨ２）４−（ＣＯＯＨ）２）溶融液に浸漬してアルカリ溶出防止処理を行った。なお、アジピン酸の融点は１５３℃で、沸点は３３８℃であり、またアジピン酸は水に可溶である。
【００４０】
次いで、上記アルカリ溶出防止処理を施したガラス基板が情報記録用媒体用基板として好ましいアルカリ溶出量かどうかを、次の手順にて確認した。
【００４１】
１）容積０．５Ｌの蓋付テフロン（登録商標）容器に純水を１０ｍＬ入れ、更に上記アジピン酸に浸漬し、アルカリ溶出防止処理をしたガラス基板を１枚入れた。
【００４２】
２）この容器を８０℃の恒温槽に入れ、２４時間放置した。
【００４３】
３）テフロン（登録商標）容器を恒温槽から取り出し、アルカリを抽出した純水中に含まれる元素をＩＣＰ分析で調べた。
【００４４】
また、ガラス基板の表面凹凸を評価するために原子間力顕微鏡（ＡＦＭ）を用い、平均的な表面粗さ（Ｒａ）を調べた。
【００４５】
本発明の処理条件（アジピン酸溶融液温度、浸漬時間）、及び評価結果を表１に示す。表１には比較例としてアルカリ溶出防止処理をしていないガラス基板の評価結果も載せてある。
【００４６】
また、表１にはガラス基板に磁性層をスパッタにより成膜し、その高温・高湿信頼性試験前後でのエラー評価も行った結果も示してある。具体的には、アルカリ溶出防止処理を施したガラス基板に、スパッタ法にて、Ｎｉ−Ａｌ下地層、Ｃｒ下地層、Ｃｏ−Ｃｒ−Ｐｔ系磁性層、Ｃ保護膜を順次形成し、その後ディップコート法にてフッ素系液体潤滑剤を塗布し、磁気ディスク媒体とした。
【００４７】
この磁気ディスク媒体を、８０℃、８０％ＲＨの高温・高湿状態に１，０００時間放置後の媒体の面当たりのエラー数を数え試験前後のエラー増加数を信頼性評価データとした。
【００４８】
表１で示すアルカリ溶出量と磁気ディスク媒体の信頼性試験後のエラー増加数間には、相関があり、ガラス基板のアルカリ溶出量が少ないほど、エラー増加数も減っている。
【００４９】
表１の比較例と比べると、アジピン酸の融点（１５３℃）直上から、沸点（３３８℃）直下までの広範囲にわたり浸漬時間が適切であると本発明の効果が認められる。一方、ガラス基板の表面粗さは処理温度を変えても変化しないことが表１から分かる。
【００５０】
また、高温での処理は、化学強化によるガラス基板の機械的強度改善効果を低下させる恐れがあるので、処理後の抗折強度も調べたが、３２０℃における短時間処理では抗折強度の低下は認められなかった。
【００５１】
【表１】
2004059391.tif 000002
【００５２】
（実施例２）
実施例１におけるアジピン酸の代わりにカプリン酸Ｃ１０Ｈ２０Ｏ２（デカン酸）溶融液を使い、実施例１と同様な評価を行った。カプリン酸の融点は３２℃、沸点は２７０℃である。カプリン酸も温水に溶けるので、アルカリ溶出防止処理後の溶融液の除去には、６０℃の温水を用いた。浸漬処理条件、及び評価結果を表２に示す。カプリン酸の融点が３２℃であるので、処理温度を１２０℃まで下げて処理を行ったが、表２から分かるように、低温になるにつれて、同じアルカリ溶出防止効果を得るためには、長時間の浸漬が必要である。
【００５３】
したがって、１２０℃より低い温度では実用的な処理条件が得られない。
【００５４】
【表２】
2004059391.tif 000003
【００５５】
（実施例３）
実施例１におけるアジピン酸の代わりにステアリン酸ＣＨ３（ＣＨ２）１６ＣＯＯＨ溶融液を使い、実施例１と同様な評価を行った。ステアリン酸の融点は７２℃、沸点は３６０℃である。処理条件、及び評価結果を表３に示す。
【００５６】
ステアリン酸は水に溶けないため、アルカリ溶出防止処理後の溶融液の除去には、６０℃の水酸化ナトリウム水溶液を使用した。浸漬処理条件、及び評価結果を表３に示す。ステアリン酸の沸点が３６０℃であるので、処理温度を３５０℃まで上げて処理を行ったが、表３から分かるように、３５０℃の高温でも浸漬時間が適切なら、本発明の効果が認められる。ただし、同じアルカリ溶出防止効果を得るためには、短時間の浸漬が必要である。
【００５７】
このため、３５０℃を超える温度では時間制御が難しく、このためばらつきが大きくなり実用的な処理条件が得られない。
【００５８】
【表３】
2004059391.tif 000004
【００５９】
（実施例４）
実施例１におけるアジピン酸の代わりに表４に示すカルボン酸溶融液を使い、実施例１と同様な評価を行った。具体的には、吉草酸Ｃ５Ｈ１０Ｏ２（ペンタン酸）、カプロン酸Ｃ６Ｈ１２Ｏ２（ヘキサン酸）、エナント酸Ｃ７Ｈ１４Ｏ２（ヘプタン酸）、カプリル酸Ｃ８Ｈ１６Ｏ２（オクタン酸）、ペラルゴン酸Ｃ９Ｈ１８Ｏ２（ノナン酸）、ウンデシル酸Ｃ１１Ｈ２２Ｏ２（ウンデカン酸）、ラウリン酸Ｃ１２Ｈ２４Ｏ２（ドデカン酸）、トリデシル酸Ｃ１３Ｈ２６Ｏ２（トリデカン酸）、ミリスチン酸Ｃ１４Ｈ２８Ｏ２（テトラデカン酸）、ペンタデシル酸Ｃ１５Ｈ３０Ｏ２（ペンタデカン酸）、琥珀酸（ＣＨ２）２−（ＣＯＯＨ）２、グルタル酸（ＣＨ２）３−（ＣＯＯＨ）２（プロパンジカルボン酸）、ピメリン酸（ＣＨ２）５−（ＣＯＯＨ）２、スベリン酸（ＣＨ２）６−（ＣＯＯＨ）２（コルク酸）、アゼライン酸（ＣＨ２）７−（ＣＯＯＨ）２、セバシン酸（ＣＨ２）８−（ＣＯＯＨ）２、アレイン酸（ＣＨ）２−（ＣＯＯＨ）２の溶融液である。表４には各々のカルボン酸の融点と沸点（出典：化学大辞典・共立出版）も記載している。処理温度の沸点の７０から９０％の間とし、浸漬時間は実施例１〜３を参考にして決めた。表４から、浸漬温度と時間が適切であれば、いずれの有機酸溶融液でも本発明の効果が認められる。なお、表４で示した有機酸の多くは水に溶けないが、これらは水酸化ナトリウム、水酸化リチウム、水酸化カリウムなどの水酸化アルカリ水溶液に溶けるので、アルカリ溶出防止処理後の溶融液の除去は、水酸化アルカリ水溶液へ浸漬することにより可能である。
【００６０】
【表４】
2004059391.tif 000005
【００６１】
（実施例５）
実施例１におけるアジピン酸の代わりに表５に示すフェノールカルボン酸溶融液を使い、実施例１と同様な評価を行った。具体的には、オキシフェニル酢酸Ｃ８Ｈ８Ｏ３、α−レゾルシル酸Ｃ７Ｈ６Ｏ４、サリチル酸（ｏ−ヒドロキシ安息香酸）Ｃ７Ｈ６Ｏ３の溶融液である。表５には各々のフェノールカルボン酸の融点と沸点（出典：化学大辞典・共立出版）も記載している。処理温度は沸点の７０から９０％の間とし、浸漬時間は実施例１〜３を参考にして決めた。オキシフェニル酢酸は水には溶けないが、実施例４で示したのと同様、水酸化アルカリ水溶液には溶けるので、溶融液の除去は可能である。表５からフェノールカルボン酸溶融液でも本発明の効果が認められることが分かる。
【００６２】
【表５】
2004059391.tif 000006
【００６３】
【発明の効果】
本発明によれば、１２０℃以上で３５０℃以下の有機酸溶融液に、低温成形を可能とするアルカリイオンを含んだ情報記録媒体用ガラス基板を浸漬することにより、アルカリ溶出が少ないガラス基板を供給することができる。更に、このガラス基板を用いて作製した情報記録用媒体は、８０℃、８０％ＲＨに１，０００時間放置するような過酷な耐候性試験でも、磁気ディスク媒体のエラー増加数は未処理基板に比べ、非常に少なく抑えられる。この結果、低温成形と耐候性の相反する特性を満足する安価な情報記録媒体用ガラス基板、及び安価な情報記録媒体を供給することができる。